(57)【要約】      （修正有）【課題】柔軟性、透明性を有し、かつ滑り性に優れた特性を有する柔軟性ポリエステルフィルムを提供する。【解決手段】Ａ層、Ｂ層およびＣ層の少なくとも３層のポリエステル層からなる共押出し積層フィルムであって、最外層であるＡ層およびＣ層は、平均粒径が０．１〜５．０μｍの不活性微粒子を０．０１〜１．０重量％含有する、１，４−シクロヘキサンジメタノールをグリコール成分の一つとするポリエステルからなり、中間層であるＢ層は、ジカルボン酸成分、脂肪族または脂環式のジオール成分および数平均分子量が３００〜４０００のポリアルキレンエーテルグリコール成分を主たる構成成分とするポリエステルからなり、全フィルム厚みに占めるＢ層の厚み割合が６０〜９５％であって、フィルムの少なくとも一方向のヤング率が０．１〜３．５ＧＰａであることを特徴とする二軸配向積層ポリエステルフィルム。【選択図】  なし【特許請求の範囲】
【請求項１】
Ａ層、Ｂ層およびＣ層の少なくとも３層のポリエステル層からなる共押出し積層フィルムであって、最外層であるＡ層およびＣ層は、平均粒径が０．１〜５．０μｍの不活性微粒子を０．０１〜１．０重量％含有する、１，４−シクロヘキサンジメタノールをグリコール成分の一つとするポリエステルからなり、中間層であるＢ層は、ジカルボン酸成分、脂肪族または脂環式のジオール成分および数平均分子量が３００〜４０００のポリアルキレンエーテルグリコール成分を主たる構成成分とするポリエステルからなり、全フィルム厚みに占めるＢ層の厚み割合が６０〜９５％であって、フィルムの少なくとも一方向のヤング率が０．１〜３．５ＧＰａであることを特徴とする二軸配向積層ポリエステルフィルム。
【発明の詳細な説明】
【０００１】
【発明の属する技術分野】
本発明は、二軸配向積層ポリエステルフィルムに関する。さらに詳しくは、本発明は、柔軟性、透明性、滑り性、耐ブロッキング性を有し、かつ巻き特性に優れた特性を有する積層柔軟性ポリエステルフィルムに関する。
【０００２】
【従来の技術】
ポリエチレンテレフテレートに代表される二軸延伸ポリエステルフィルムは、透明性、機械的強度、寸法安定性等の物理特性、並びに耐薬品性等の化学特性が優れていることから、磁気記録媒体用、工業材料用など幅広い分野において使用されている。しかしながら、二軸延伸ポリエステルフィルムは、柔軟性に欠けるため、一定形状に成形した後、外力に対する変形追従性を有することができず、用途が限定されている（例えば、特許文献１，特許文献２等）。
【０００３】
【特許文献１】特開２００１−３４９３１号公報
【特許文献２】特開平１０−３２１４５９号公報
【０００４】
【発明が解決しようとする課題】
本発明は、上記実情に鑑みなされたものであり、その解決課題は、柔軟性、透明性を有し、かつ滑り性に優れた特性を有する柔軟性ポリエステルフィルムを提供することにある。
【０００５】
【課題を解決するための手段】
本発明者は、上記実情を鑑み鋭意検討を行った結果、特定の構成を有するフィルムによれば、上記課題を容易に解決できることを見いだし、本発明を完成するに至った。
すなわち、本発明の要旨は、Ａ層、Ｂ層およびＣ層の少なくとも３層のポリエステル層からなる共押出し積層フィルムであって、最外層であるＡ層およびＣ層は、平均粒径が０．１〜５．０μｍの不活性微粒子を０．０１〜１．０重量％含有する、１，４−シクロヘキサンジメタノールをグリコール成分の一つとするポリエステルからなり、中間層であるＢ層は、ジカルボン酸成分、脂肪族または脂環式のジオール成分および数平均分子量が３００〜４０００のポリアルキレンエーテルグリコール成分を主たる構成成分とするポリエステルからなり、全フィルム厚みに占めるＢ層の厚み割合が６０〜９５％であって、フィルムの少なくとも一方向のヤング率が０．１〜３．５ＧＰａであることを特徴とする二軸配向積層ポリエステルフィルムに存する。
【０００６】
【発明の実施の形態】
以下、本発明を詳細に説明する。
本発明のポリエステルフィルムは、少なくとも３層が押出し口金から、いわゆる共押出し法により押し出されたフィルムであって、後に縦方向および横方向の二軸に配向させたフィルムである。
本発明において、最外層であるＡ層およびＣ層を構成するポリエステルは、芳香族ジカルボン酸とグリコール成分よりなるポリエステルからなることが好ましい。
【０００７】
ポリエステルを構成する芳香族ジカルボン酸としては、テレフタル酸、イソフタル酸、２，６−ナフタレンジカルボン酸等が挙げられる。グリコール成分としては、１，４−シクロヘキサンジメタノールを必須の成分とするが、その他のグリコール成分としてエチレングリコール、ジエチレングリコール、トリメチレングリコール、ネオペンチルグリコール等を挙げることができる。
いずれにしても本発明において用いるポリエステルは、グリコール成分として１，４−シクロヘキサンジメタノールを一つの構成成分とする必要があり、その含有量は、通常１０〜３５モル％、好ましくは１５〜３０モル％、さらに好ましくは２０〜３０モル％の範囲である。本発明のポリエステルのグリコール成分として必須である１，４−シクロヘキサンジメタノールは、シクロヘキサン環に対するヒドロキシメチル基の結合位置によって、シス、トランス異性体が存在し、シクロヘキサン環自体にイス型、ボート型が存在するため、結晶性、融点などが異なってくるが、本発明においては、特に使用する１，４−シクロヘキサンジメタノールの種類を限定しない。
【０００８】
本発明のフィルムの中間層であるＢ層を構成するポリエステルは、ジカルボン酸成分、脂肪族または脂環式のジオール成分および数平均分子量が３００〜４０００であるポリアルキレンエーテルグリコールを主たる成分とするポリエステルである。ここで言う主たる成分とは、全構成成分中、８０重量％以上が上記成分で占められることを意味する。また、構成成分については、例えば、ポリエステルＢ層をアルカリで分解し、クロマトグラフィーにより分析することができる。Ｂ層を構成するジカルボン酸成分は、５０モル％以上がテレフタル酸であることが好ましいが、他のジカルボン酸成分が共重合されたものであってもよい。テレフタル酸以外のカルボン酸成分としては、具体的には、例えば、イソフタル酸、オルトフタル酸、フェニレンジオキシジ酢酸、４，４’−ジフェニルジカルボン酸、４，４’−ジフェノキシエタンジカルボン酸、４，４’−ジフェニルエーテルカルボン酸、４，４’−ジフェニルカルボン酸、１，５−ナフタレンジカルボン酸、２，６−ナフタレンジカルボン酸等の芳香族ジカルボン酸、１，３−シクロヘキサンジカルボン酸、１，４−シクロヘキサンジカルボン酸等の脂環式ジカルボン酸、マロン酸、コハク酸、アジピン酸、アゼライン酸、セバシン酸等の脂肪族ジカルボン酸等が挙げられるが、これらの中でもイソフタル酸、２，６−ナフタレンジカルボン酸、シクロヘキサンジカルボン酸から選択される１種以上が好適である。
【０００９】
なお、本発明において、ジカルボン酸成分は、原料の段階では、例えば、炭素数１〜４程度のアルキルエステル等のエステル形成誘導体を含むものであってもよい。
Ｂ層を構成する脂肪族または脂環式のジオールとしては、５０モル％以上がエチレングリコールであることが好ましいが、他の脂肪族または脂環式のジオール成分が共重合されたものであってもよい。エチレングリコール以外の脂肪族または脂環式のジオール成分としては、具体的には、例えば、１，２−プロパンジオール、１，３−プロパンジオール、１，２−ブタンジオール、１，４−ブタンジオール、１，５−ペンタンジオール、１，６−ヘキサンジオール、１，１０−デカンジオール、２，２−ジメチル−１，３−プロパンジオール、ジエチレングリコール等の脂肪族ジオール、１，１−シクロヘキサンジメタノール、１，２−シクロヘキサンジメタノール、１，３−シクロヘキサンジメタノール、１，４−シクロヘキサンジメタノール、１，２−シクロヘキサンジオール、１，４−シクロヘキサンジオール等の脂環式ジオール等が挙げられ、中でも１，４−ブタンジオール、ジエチレングリコール、１，４−シクロヘキサンジメタノール、２，２−ジメチル−１，３−プロパンジオールから選ばれる１種以上が好適である。
【００１０】
なお、本発明においては、脂肪族または脂環式ジオール成分は、原料の段階ではエステル形成性の誘導体であってもよい。
エチレングリコール以外の脂肪族または脂環式ジオール成分は、全ジオール成分の通常３０モル％以下、好ましくは５〜３０モル％、さらに好ましくは１０〜２０モル％の範囲である。エチレングリコール以外の脂肪族または脂環式ジオール成分を共重合することにより、柔軟性や透明性が向上する場合があるが、共重合量が前記範囲外では、得られる共重合ポリエステルフィルムの機械的特性が劣るものである。
【００１１】
本発明のポリエステルフィルムのＢ層中には、本発明の効果を損なわない範囲内であれば、さらに、例えば、４，４−ジヒドロキシビフェニル、２，２−ビス（４’−ヒドロキシフェニル）プロパン、２，２−ビス（４’−β−ヒドロキシエトキシフェニル）プロパン、ビス（４−ヒドロキシフェニル）スルホン、ビス（４−β−ヒドロキシエトキシフェニル）スルホン酸等の芳香族ジオール、グリコール酸、ｐ−ヒドロキシ安息香酸、ｐ−β−ヒドロキシエトキシ安息香酸等のヒドロキシカルボン酸やアルコキシカルボン酸、ステアリン酸、ステアリルアルコール、ベンジルアルコール、安息香酸、ｔ−ブチル安息香酸、ベンゾイル安息香酸等の単官能成分、トリカルバリル酸、ヘキサントリカルボン酸、トリメリト酸、トリメシン酸、ピロメリト酸、ベンゾフェノンテトラカルボン酸、ナフタレンテトラカルボン酸、１，２，６−ヘキサントリオール、没食子酸、トリメチロールエタン、トリメチロールプロパン、グリセロール、ペンタエリスリトール、ソルビトール、ジペンタエリスリトール、ポリグリセロール等の３官能以上の多官能成分が共重合されていてもよい。
【００１２】
本発明のポリエステルフィルムのＢ層は、ポリアルキレンエーテルグリコールを構成成分として含有する必要があり、その数平均分子量は３００〜４０００であり、４００〜３０００が好ましく、５００〜２０００がさらに好ましい。数平均分子量が３００未満では、フィルムの耐熱性が劣ったり、低分子量物が析出したりする。一方、数平均分子量が４０００を超えると、フィルムの透明性が劣る。
ポリアルキレンエーテルグリコールとしては、ポリエチレングリコール、ポリプロピレングリコール、ポリトリメチレングリコール、ポリテトラメチレンエーテルグリコール、ポリヘキサメチレングリコール、エチレンオキサイドとプロピレンオキサイドとのブロックまたはランダム共重合体などが挙げられるが、これらの中でも、ポリテトラメチレンエーテルグリコールが好ましい。
【００１３】
ポリアルキレンエーテルグリコールは、数平均分子量の異なるものを複数併用することもできる。複数併用する場合は、均一に混合して測定した値が前記範囲であればよい。
ここで、ポリテロラメチレングリコールの数平均分子量は、ゲルパーミエーションクロマトグラフィー等の一般的な方法により測定することができる。
ポリアルキレンエーテルグリコールは、共重合ポリエステル中に５〜３５重量％、さらには１０〜３０重量％含まれていることが好ましい。ポリアルキレンエーテルグリコールの含有量が５重量％未満では、フィルムの柔軟性が劣る傾向がある。一方、３５重量％を超えると柔軟性に優れるものの、フィルムの透明性が損なわれる場合がある。
【００１４】
本発明のフィルムを構成するポリエステル樹脂は、基本的には、ジカルボン酸成分、ジオール成分およびポリアルキレンエーテルグリコール成分と、必要に応じさらに追加する成分を用い、ポリエステル樹脂の慣用の製造法、すなわち、直接重合法、またはエステル交換法などにより回文式、または連続式に製造される。
ここで、ポリアルキレンエーテルグリコールおよび任意で使用する共重合成分は、重縮合反応過程の任意の段階で添加することができる。
さらに、発明のポリエステルは、予め、ジカルボン酸、および脂肪族および／または脂環式ジオールからなる低重合度のオリゴマーを製造し、当該オリゴマーとポリアルキレンエーテルグリコールとを重縮合することにより得ることもできる。
【００１５】
重縮合反応により得られた樹脂は、通常、重縮合反応槽の底部に設けられた抜き出し口からストランド状に抜き出して、水冷しながらもしくは水冷後、カッターで切断されてペレット状とされる。さらに、この重縮合後のペレットを加熱処理して固相重縮合させることにより、さらに高重合度化させるとともに、反応副生物のアセトアルデヒドや低分子オリゴマー等を低減化することもできる。
【００１６】
なお、前記製造方法においてエステル化反応は、必要に応じて、例えば、三酸化アンチモン、アンチモン、チタン、マグネシウム、カルシウム等の有機酸塩や有機金属化合物等のエステル化触媒の存在下でなされ、エステル交換反応は、必要に応じて、例えば、リチウム、カリウム、ナトリウム、マグネシウム、カルシウム、マンガン、チタン、亜鉛等の有機酸塩や有機金属化合物等のエステル交換触媒の存在下でなされる。
また、重縮合反応は、例えば、正燐酸、亜燐酸、次亜燐酸、ポリ燐酸およびこれらのエステルや有機酸塩等の燐化合物の存在下、および、例えば、三酸化アンチモン、二酸化ゲルマニウム、四酸化ゲルマニウム等の金属化合物、或いは、アンチモン、ゲルマニウム、亜鉛、チタン、コバルト等の有機酸塩や有機金属化合物等の重縮合触媒の存在下でなされる。これらの重縮合触媒の中でもテトラブトキシチタネート、三酸化アンチモン、二酸化ゲルマニウムから選択される１種以上が好適に使用される。
【００１７】
さらには、重縮合過程での消泡を促進するため、シリコーンオイル等の消泡剤を添加するのが好ましい。
本発明のフィルムの最外層であるＡ層およびＣ層を構成するポリエステルは、耐ブロッキング性、易滑性等を付与するために、不活性微粒子を含有していることが好ましく、その含有量は、フィルムに対して０．０１〜１．０重量％、好ましくは０．０５〜０．５重量％、さらに好ましくは０．０５〜０．３重量％の範囲である。不活性微粒子の含有量が０．０１重量％未満では、透明性に優れるが、易滑性フィルムの取り扱い性が劣り好ましくない。一方、不活性微粒子の含有量が１．０重量％を超えると、易滑性に優れるが、透明性の悪化や粒子が凝集して粗大突起を形成するので好ましくない。
【００１８】
本発明で用いる不活性微粒子としては、例えば、炭酸カルシウム、シリカ、リン酸カルシウム、カオリン、タルク、二酸化チタン、アルミナ、硫酸バリウム、フッ化リチウム、ゼオライト、硫化モリブデン等の無機粒子、シュウ酸カルシウム、架橋高分子粒子などの有機粒子を挙げることができるが、これらに限定されるものではない。
【００１９】
用いる不活性微粒子の平均粒径は、０．１〜５．０μｍ、好ましくは０．２〜４．０μｍ、さらに好ましくは０．３〜３．０μｍの範囲である。平均粒径が０．１μｍ未満では、透明性に優れるが、フィルム製造工程における巻き特性が劣り好ましくない。一方、５．０μｍを超えると、易滑性に優れるが、フィルム表面の粗面化の度合い大きくなり過ぎて、透明性が損なわれたり、ツブ状欠陥（霜降り）が発生しやすくなったりするので好ましくない。
最外層のＡ層およびＣ層を構成するポリエステルに不活性微粒子を含有させる方法としては、公知の方法を採用し得る。例えば、ポリエステルを製造する任意の段階において添加することができるが、好ましくは、エステル化の段階、もしくはエステル交換反応終了後、重縮合反応開始前の段階でエチレングリコール等に分散させたスラリーとして添加し、重縮合反応を進めてもよい。また、ベント付き混練り押し出し機を用い、水または沸点２００℃以下の有機溶媒中に分散させた粒子のスラリーとポリエステル原料とをブレンドする方法、または、混練り押し出し機を用い、乾燥させた粒子とポリエステル原料とをブレンドする方法などによって行われる。
【００２０】
Ａ層およびＣ層には、前述の粒子以外に、フィルムの易滑性を向上させるために、有機滑剤を含有させることも好ましい手法である。
有機滑剤の種類としては、特に限定されるものでないが、脂肪族化合物、脂肪族エステル類、アルキレンビス脂肪族類および芳香族アミド等が好ましい。脂肪族化合物としては、モンタン酸等炭素数の多いものが好ましい。また、脂肪族エステルとしては、モンタン酸エチレングリコールエステル等が挙げられる。アルキレンビス脂肪族および芳香族アミドとしては、ヘキサメチレンビスベヘンアミド、Ｎ，Ｎ’−ジステアリルテレフタルアミド、ヘキサメチレンビスステアリルアミド、ヘキサメチレンビスステアリルアミド等が挙げられる。これらの有機滑剤のフィルム中の含有量としては、５００ｐｐｍ以下、さらには２００ｐｐｍ以下が好適である。これらの滑剤が余りに多量に混入すると、フィルムに各種塗布等を施す際に接着性が低下したり、フィルムの色目として黄味が強くなりすぎたりする恐れがある。
【００２１】
本発明においては、易滑性、巻き取り性、耐ブロッキング性、作業性を高度に満足させるために、フィルム表面の中心線平均粗さ（Ｒａ）が０．０１０〜０．１００μｍの範囲であることが好ましく、さらに０．０１５〜０．０８０μｍ、特に０．０２０〜０．０６０μｍの範囲が好ましく、かかる範囲となるよう適宜条件を選択することが望ましい。
本発明のポリエステルフィルムの面配向度（ΔＰ）は、通常０．０３０〜０．１５０であり、好ましくは０．０４０〜０．１４５、さらに好ましくは０．０５０〜０．１４０の範囲である。上記範囲とすることにより、柔軟性とフィルムの取り扱い性が良好となる。
【００２２】
本発明において、複合化されたポリエステルフィルムの少なくとも一方向のヤング率が０．１〜３．５ＧＰａの範囲にある必要があり、好ましくは０．１〜３．０ＧＰａ、さらに好ましくは０．２ＧＰａ〜２．５ＧＰａの範囲である。また、フィルムの全方向におけるヤング率（Ｙ）が上記の範囲であることが好ましい。ヤング率が（Ｙ）が０．１ＧＰａ未満ではフィルム自体の成形が困難になり、３．５ＧＰａを超えるとフィルムの柔軟性、耐揉み性が損なわれる。
本発明において、複合化されたポリエステルフィルムの長手方向および幅方向の引っ張り破断伸度は通常１００〜２００％、好ましくは１１０〜１９０％、さらに好ましくは１２０〜１８０％の範囲である。引っ張り破断伸度が１００％未満では、柔軟性に劣る傾向がある。一方、引っ張り破断伸度が２００％を越えると、柔軟しすぎて、シワ、伸び等により巻き取り作業、フィルムの取り扱い性が悪くなることがある。
【００２３】
本発明のポリエステルフィルムにおいて、Ｂ層の厚みがフィルム全体厚みに占める割合は６０〜９５％、さらに好ましくは６５〜９５％、特に好ましくは７０〜９５％の範囲である。この値が６０％未満では、柔軟性が損なわれるので好ましくない。一方、９５％を超える場合には、幅方向での積層厚みが不均一となるために好ましくない。
本発明において、複合化されたポリエステルフィルムの接着性、帯電防止、易滑性を付与するために、塗布層を設けてもよい。塗布層を構成する成分としては、ポリエステル、ポリアミド、ポリスチレン、ポリアクリレート、ポリカーボネート、ポリアリレート、ポリ塩化ビニル、ポリ塩化ビニリデン、ポリビニルブチラール、ポリビニルアルコール、ポリウレタン等の樹脂およびこれらの樹脂の共重合体などを挙げることができる。かかる樹脂の一種または二種以上の樹脂を同時に含有してもよい。
【００２４】
上述の塗布液をフィルムに塗布する方法としては、原崎勇次著、槙書店、１９７９年発行、「コーティング方式」に示されるリバースロールコーター、グラビアコーター、ロッドコーター、エアドクターコーターあるいはこれら以外の塗布装置を用いることができる。塗布層は、フィルム製造工程内で設けてもよいし、フィルム製造後に塗布してもよい。特に塗布厚みの均一性や、生産効率の点で、フィルム製造工程内で塗布する方法が好ましい。
フィルム製造工程内で塗布する方法としては、未延伸シートに塗布液を塗布し、逐次あるいは同時に二軸延伸する方法、一軸延伸されたフィルムに塗布し、さらに先の一軸延伸方向と直角の方向に延伸する方法、あるいは二軸延伸フィルムに塗布し、さらに横および／または縦方向に延伸する方法などがある。
【００２５】
塗布層の厚みは、通常０．００５〜１．０μｍの範囲であり、好ましくは０．０１〜０．５μｍの範囲である。塗布厚みが１．０μｍを超えるとフィルム製造時の連続性が悪化することがある。一方、塗布厚みが０．００５μｍ未満の場合には塗布ヌケや塗布ムラが生じやすくなる傾向がある。
塗布層は、フィルムの片面だけに設けてもよいが、両面に設けることが好ましい。また、片面にのみ塗布した場合、その反対面には、本発明における塗布層以外の塗布層を必要に応じて形成し、本発明のフィルムに他の特性を付与することもできる。
なお、塗布剤のフィルム塗布性、接着性を改良するため、塗布前にフィルムに化学処理や放電処理を施してもよい。また、本発明のフィルムにおける塗布層の接着性、塗布性などを改良するために、塗布層形成後に塗布層に放電処理を施すこともできる。
【００２６】
次に本発明のポリエステルフィルムの製造方法について具体的に説明するが、本発明の構成要件を満足する限り、以下の例示に限定されるものではない。
すなわち、先に述べたポリエステル原料を使用し、複数台の押し出し機、複数層のマルチマニホールドダイまたはフィードブロックを用い、それぞれのポリエステルを積層して口金から複数層の溶融シートを押し出し、冷却ロールで冷却固化して未延伸シートを得る方法が好ましい。この場合、シートの平坦性を向上させるため、シートと回転冷却ロールとの密着性を高める必要があり、静電印加密着法および／または液体塗布密着法が好ましく採用される。
【００２７】
次いで、得られた未延伸シートは二軸方向に延伸して二軸配向される。すなわち、まず、前記の未延伸シートを一方向にロールまたはテンター方式の延伸機により延伸する。延伸温度は、通常４０〜１００℃、好ましくは６０〜９０℃であり、延伸倍率は、通常３．０〜５倍、好ましくは３．５〜４．５倍である。次いで、一段目延伸方向と直交する方向に延伸を行う。延伸温度は、通常５０〜１００℃、好ましくは６０〜９５℃であり、延伸倍率は、通常３．０〜５倍、好ましくは３．５〜４．５倍である。なお、一方向の延伸を二段階以上で行う方法も用いることができるが、その場合も最終的な延伸倍率が上記した範囲に入ることが望ましい。また、前記未延伸シートを面積倍率が１０〜４０倍になるように同時二軸延伸することも可能である。
【００２８】
かくして得られたフィルムは、１５０〜２１０℃で１〜６００秒間熱処理を行うことが好ましい。さらにこの際、熱処理の最高温度ゾーンおよび／または熱処理出口のクーリングゾーンにおいて、縦および／または横方向に０．１〜２０％弛緩する方法が好ましい。また、必要に応じて再縦延伸、再横延伸を付加することも可能である。
【００２９】
【実施例】
以下、実施例により本発明をさらに詳細に説明するが、本発明は、その要旨を越えない限り、以下の実施例に限定されるものではない。なお、本発明で用いた物性および特性の測定方法は下記のとおりである。実施例および比較例中、「部」とあるは「重量部」を示す。
【００３０】
（１）粒子の平均粒径（μｍ）
島津製作所製遠心沈降式粒度分布測定装置（ＳＰ−ＣＰ３型）で測定した。
本発明において、平均粒径とは、その形状の如何にかかわらず等価球形分布の積算体積分率５０％の粒径を平均粒径とした。
【００３１】
（２）ポリマーの極限粘度［η］（ｄｌ／ｇ）
ポリマー１ｇをフェノール／テトラクロロエタン＝５０／５０（重量比）の混合溶媒１００ｍｌ中に溶解させ、ウベローデ型粘度計にて３０℃で測定した。
【００３２】
（３）フィルム表面粗さ（μｍ）
中心線平均粗さＲａ（μｍ）をもって表面粗さとする。（株）小坂研究所製表面粗さ測定機（ＳＥ−３Ｆ型）を用いて次のようにして求めた。すなわち、フィルム断面曲線からその中心線の方向に基準長さＬ（２．５ｍｍ）の部分を抜き取り、この抜き取り部分の中心線をｘ軸、縦倍率の方向をｙ軸として粗さ曲線ｙ＝ｆ（ｘ）で表したとき、次式で与えられた値をμｍで表す。中心線平均粗さは、試料フィルム表面から１０本の断面曲線を求め、これらの断面曲線から求めた抜き取り部分の中心線平均粗さの平均値で表した。なお、触針の先端半径は２μｍ、荷重は３０ｍｇとし、カットオフ値は０．０８ｍｍとした。
Ｒａ＝（１／Ｌ）∫０１｜ｆ（ｘ）｜ｄｘ
【００３３】
（４）フィルムの面配向度（ΔＰ）
アタゴ光学社製アッベ屈折計を用い、フィルムの面内の屈折率の最大値（ｎγ）、それに直交方向の屈折率（ｎβ）およびフィルムの厚さ方向の屈折率（ｎα）を測定し、次式より面配向度（ΔＰ）を算出した。なお、屈折率の測定は、ナトリウムＤ線を用い、２３℃で行った。
ΔＰ＝（ｎγ＋ｎβ）／２−ｎα
【００３４】
（４）フィルムのヤング率（ＧＰａ）
（株）インテスコ製引っ張り試験機（２００１型）を用いて、温度２３℃、湿度５０％ＲＨに調節された室内において、長さ（チャック間）３００ｍｍ、幅２０ｍｍの試料フィルムを、２５ｍｍ／ｍｉｎ．の速度で引っ張り、引っ張り応力−歪み曲線の初期の直線部分を用いて次式によって計算した。
Ｙ＝Δσ／Δε
（上記式中、Ｙはヤング率（ＧＰａ）、Δσは直線上の２点間の元の平均断面積による応力差（ＧＰａ）、Δεは上記２点間の歪み差／初期長さ（−）を表す）
【００３５】
（５）フィルムの引っ張り破断伸度（％）
（株）インテスコ製引っ張り試験機（２００１型）を用いて、温度２３℃、湿度５０％ＲＨに調節された室内において、長さ（チャック間）５０ｍｍ、幅１５ｍｍの試料フィルムを、２００ｍｍ／ｍｉｎ．の速度で引っ張り、引っ張り応力−歪み曲線より次式より求めた。
Ｅ＝（Ｌ−Ｌ０）×１００÷Ｌ０
（上記式中、Ｅは引っ張り破断伸度（％）、Ｌは破断時のフィルム長さ（ｍｍ）、Ｌ０は元のフィルム長さ（ｍｍ）を表す）
【００３６】
（６）フィルムの滑り性
平滑なガラス板上に、幅１５ｍｍ、長さ１５０ｍｍに切り出したフィルム同士を２枚重ね、その上にゴム板を乗せ、２枚のフィルム接圧を２ｇ／ｃｍ２として、２０ｍｍ／分でフィルム同士を滑らせて摩擦力を測定し、５ｍｍ滑らせた点での摩擦係数を動摩擦係数として求めた。なお、測定は、温度２３℃、湿度５０％ＲＨの雰囲気下で行った。
【００３７】
（７）フィルムヘーズ（％）
ＪＩＳ−Ｋ７１３６に準じ、日本電色工業製分球式濁度計（ＮＤＨ−２０００型）によりフィルムの濁度を測定した。
【００３８】
（８）フィルムの積層厚み
透過型電子顕微鏡（ＴＥＭ）によるフィルム断面の観察にて行った。すなわち、フィルムサンプルの小片を、エポキシ樹脂に硬化剤、加速剤を配合した樹脂に包埋処理し、ウルトラミクロトームにて厚み約２００ｎｍの切片を作成し、観察用サンプルとした。得られたサンプルを日立（株）製透過型電子顕微鏡（Ｈ−９０００）にて観察した。その断面のうちフィルム表面とほぼ平行に、明暗によってその界面が観察される。その界面とフィルム表面までの距離を透過型電子顕微鏡写真１枚について平均し厚みとした。ただし、加速電圧は３００ＫＶ、倍率は表層厚みに応じ、１万倍〜１０万倍の範囲で設定した。これを少なくとも５０枚の写真について行い、測定値の厚い方から１０点、薄い方から１０点を削除して３０点の相加平均値をフィルムの積層厚みとした。このフィルム厚みをもとに、下記式により中間層比率を計算した。
中間層比率＝（中間層の厚み／全体の厚み）×１００（％）
【００３９】
（９）フィルムの巻き特性
直径１５ｃｍの紙管にラインスピード約１７０ｍ／分のスピードで製造されるフィルムを３０００ｍ巻き取り端面および巻き取りロール表面欠陥の状態を観察し、次の４ランクに分けた。
Ａ：端面がすべて揃い、ロール表面欠陥全くなし。
Ｂ：端面がほぼ揃い、ロール表面欠陥なし。
Ｃ：端面の一部が不揃いで、ロール表面欠陥僅かに見られる。
Ｄ：端面のかなり部分が不揃いで、ロール表面欠陥が多数見られる。
【００４０】
（１０）耐ブロッキング性
フィルムを重ね合わせてプレスした。プレス条件は、温度４０℃、湿度８０％ＲＨの雰囲気中で圧力９８Ｐａ、時間２０時間行った。その後、フィルムを室温２３℃、湿度５０％ＲＨの室内に１昼夜放置後、フィルム同士をＡＳＴＭ−１８９３により剥離し、その剥離荷重からブロッキングの程度を書き基準により判定した。
○…良好。剥離荷重２０ｇ未満
△…普通。剥離荷重２０ｇ以上５０ｇ未満
×…不良。剥離荷重５０ｇ以上
【００４１】
実施例１
（ポリエステルＡの製造）
テレフタル酸ジメチル１００部、エチレングリコール８５部、１，４−シクロヘキサンジメタノール１５部、テトラブチルチタネート０．００５重量％を反応器にとり、反応開始温度を１５０℃とし、メタノールの留出とともに反応温度を徐々に上昇させ、３時間後に２１０℃とした。４時間後、実質的にエステル交換反応を終了した。この反応混合物に、テトラブチルチタネート０．００５重量％、を添加した後、平均粒径が２．４μｍの非晶質微細シリカ粒子０．１部をエチレングリコールスラリーとして加え、重縮合反応を行った。この時、温度は２２０℃から徐々に昇温して２５０℃とした。一方、圧力は常圧より徐々に減じ、最終的には４０Ｐａとした。反応開始後、５時間を得た時点で反応を停止し、窒素加圧下ポリマーをストランド状に抜き出し、これを冷却後、ペレタイザーでカットすることによりペレット形状で回収した。
かくして得られたポリエステル樹脂ペレットの極限粘度は０．６６であった。
【００４２】
（ポリエステルＢの製造）
テレフタル酸５９部、エチレングリコール２１部、ポリテトラメチレングリコール（数平均分子量１０００）２０部、触媒および助触媒として、テトラブトキシチタネート０．００９部、エチルアシッドフォスフェート０．０２５部、酢酸コバルト０．０５部を反応器にとり、２７０℃、４００Ｐａでの直接重合法によりポリエステル樹脂を得た。ポリエステル樹脂は、重合槽よりストランド状に抜き出し、これを冷却後、ペレタイザーでカットすることによりペレット形状で回収した。
かくして得られたポリエステル樹脂ペレットの極限粘度は０．７９であった。
【００４３】
（ポリエステルフィルムの製造）
ポリエステルＡおよびポリエステルＢを別個のベント付き二軸スクリューの押し出し機に供給し、ベント減圧下で溶融混練りし、これらのポリマーをフィードブロック内で合流して積層してスリット状ダイスより２０℃の回転冷却ロール上にシート状に押し出し、静電印加密着法を使用して回転冷却ロールにより急冷して積層未延伸シートを得た。次いで、得られた当該シートを６０℃で３．５倍縦方向に延伸した。次いで、フィルムをテンターに導き７５℃で３．５倍横延伸した後、２００℃で３秒間熱処理を施し、層構成がポリエステルＡ／ポリエステルＢ／ポリエステルＡであり、各層の厚さが２／２１／２（μｍ）である全厚さ２５μｍの積層フィルムを得た。
【００４４】
実施例２
実施例１において、ポリエステルＢの組成を表１記載のように変更すること以外は、実施例１と同様にして、層構成がポリエステルＡ／ポリエステルＢ／ポリエステルＡであり、各層の厚さが２／２１／２（μｍ）である厚さ２５μｍの積層フィルムを得た。
【００４５】
実施例３
実施例１において、ポリエステルＢの組成を表１記載のように変更すること以外は、実施例１と同様にして、層構成がポリエステルＡ／ポリエステルＢ／ポリエステルＡであり、各層の厚さが２／２１／２（μｍ）である厚さ２５μｍの積層フィルムを得た。
【００４６】
比較例１
実施例１において、層構成をポリエステルＢ／ポリエステルＢ／ポリエステルＢとし、各層の厚さが２／２１／２（μｍ）である厚さ２５μｍの積層フィルムを得た。
【００４７】
比較例２
実施例１において、ポリエステルＡのグリコール成分の１，４−シクロヘキサンジメタノールを５部とする以外は、実施例１と同様にして、層構成がポリエステルＡ／ポリエステルＢ／ポリエステルＡであり、各層の厚みが２／２１／２（μｍ）である厚さ２５μｍの積層フィルムを得た。
【００４８】
比較例３
実施例１において、ポリエステルＡのグリコール成分の１，４−シクロヘキサンジメタノールを４０部とする以外は、実施例１と同様にして、層構成がポリエステルＡ／ポリエステルＢ／ポリエステルＡであり、各層の厚みが２／２１／２（μｍ）である厚さ２５μｍの積層フィルムを得た。
【００４９】
比較例４
実施例１において、ポリエステルＢの組成を表１記載のように変更すること以外は、実施例１と同様にして、層構成がポリエステルＡ／ポリエステルＢ／ポリエステルＡとし、各層の厚さが２／２１／２（μｍ）である厚さ２５μｍの積層フィルムを得た。
【００５０】
比較例５
実施例１において、ポリエステルＢの組成を表１記載のように変更すること以外は、実施例１と同様にして、各層構成がポリエステルＡ／ポリエステルＢ／ポリエステルＡであり、層の厚さが２／２１／２（μｍ）である厚さ２５μｍの積層フィルムを得た。
【００５１】
比較例６〜７
実施例１において、ポリエステルＢのポリテトラメチレンエーテルグリコールの数平均分子量を表１記載のものに変更すること以外は、実施例１と同様にして、層構成がポリエステルＡ／ポリエステルＢ／ポリエステルＡであり、各層の厚さが２／２１／２（μｍ）である厚さ２５μｍの積層フィルムを得た。
【００５２】
比較例８
実施例１において、層構成をポリエステルＡ／ポリエステルＢ／ポリエステルＡとし、各層の厚さが６／１３／６（μｍ）である厚さ２５μｍの積層フィルムを得た。
【００５３】
比較例９
実施例１において、層構成をポリエステルＡ／ポリエステルＢ／ポリエステルＡとし、各層の厚さが０．５／２４／０．５（μｍ）である厚さが２５μｍの積層フィルムを得た。
【００５４】
比較例１０〜１３
実施例１において、ポリエステルＡの添加粒子の粒径および添加濃度を表１記載のように変更する以外は、実施例１と同様にして、層構成がポリエステルＡ／ポリエステルＢ／ポリエステルＡであり、各層の厚さが２／２１／２（μｍ）である厚さ２５μｍの積層フィルムを得た。
【００５５】
【表１】
2004174970.tif 000002
【００５６】
上記表１中、ＣＨＤＭは１，４−シクロヘキサンジメタノール、ＴＰＡはテレフタル酸、ＥＧはエチレングリコール、ＰＴＭＧはポリテトラメチレンエーテルグリコールをそれぞれ意味する。
【００５７】
【表２】
2004174970.tif 000003
【００５８】
本発明の要件を満たす実施例１〜３の二軸配向積層ポリエステルフィルムは、柔軟性、透明性、滑り性、巻き特性、耐ブロッキング性に優れるものであった。これに対し、比較例１〜１３の積層ポリエステルフィルムは、本発明の要件を満たしていないため、フィルムの柔軟性、透明性、滑り性、巻き特性、耐ブロッキング性に劣るものであった。
【００５９】
【発明の効果】
以上、詳述したように、本発明の二軸配向積層ポリエステルフィルムは、柔軟性、透明性、滑り性、巻き特性、耐ブロッキング性に優れるものであり、その工業的価値は高い。